(57)【要約】      （修正有）【課題】無機質基材にバリエーションに富む意匠を付与する。【解決手段】無機質系基材７の上に、順次、プライマー層３、絵柄層２、トップコート層１が形成されている化粧板９。プライマー層３にはナイロン樹脂、アルキッド樹脂、アルキド樹脂、エポキシ樹脂、ウレタン樹脂、アルキルシリケート等の樹脂に隠蔽性向上のため、酸化チタン等を配合することも好ましい。絵柄層２は、グラビア印刷、フレキソ印刷、スクリーン印刷、インクジェット印刷、加飾フィルムなどで所望の絵柄、色調を形成し、トップコート層１は塗料により形成し、塗料としては、オルガノポリシロキサン系樹脂塗料、フッ素樹脂塗料を用い、無機質系基材７としては繊維強化セメント板が好ましく、厚みが強度・取扱い易さから、３〜１００ｍｍで、密度が０．５〜２．０ｇ／ｃｍ３が、好ましい、化粧板９。【選択図】図１
2018144359.tif 000002
【特許請求の範囲】
【請求項１】
無機質系基材の上に、順次、プライマー層、絵柄層、トップコート層が形成されていることを特徴とする化粧板。
【請求項２】
前記絵柄層は加飾フィルムによることを特徴とする請求項１記載の化粧板。
【請求項３】
前記無機質系基材は繊維強化セメント板であることを特徴とする請求項１記載の化粧板。
【発明の詳細な説明】
【技術分野】
【０００１】
本発明は化粧板に関する。
【背景技術】
【０００２】
従来、石膏ボード、珪酸カルシウム板、繊維強化セメント板などの無機質板を基材とする内装材が知られている。中でも押出成形セメント板は、セメント・珪酸カルシウム・無機質繊維を原料に、中空板状に押出成形したパネルである。軽量でありながら、強度、耐候性、耐火性、耐震性に優れ、かつ美観と意匠性も兼ね備えた建築材料である。
【先行技術文献】
【特許文献】
【０００３】
【特許文献１】特開２０００−４３１８５号公報
【特許文献２】特開２０１２−２１３８５７号公報
【発明の概要】
【発明が解決しようとする課題】
【０００４】
繊維強化セメント板は、基本的にはフラットな形状が一般的であるが、押出す際の口金を加工することにより、表面にリブ形状やエンボス模様を施すことが出来る。また、押出成型セメント板の表面に塗装を行う意匠性付与も一般的であるが、単色の塗装がほとんどである。
【０００５】
一方、非住宅外壁では、例えば繊維強化セメント板の上に天然石を張ることで、高い意匠性付与することが可能であるが、施工に手間がかかる点やコストがかかる点が課題として挙げられる。
【課題を解決するための手段】
【０００６】
本発明はかかる状況に鑑み検討した発明であり、無機質系基材の上に、順次、プライマー層、絵柄層、トップコート層を形成することにより前記課題を解決することができる。
【発明の効果】
【０００７】
これまで単色塗装のみであった無機質板表面に、石目調や木目調といった意匠性を付与することができバリエーションに富む仕上がりとなる。さらに、天然石を張るよりも手間が省け、コストダウンにも繋げることができる。
【図面の簡単な説明】
【０００８】
【図１】本発明の化粧板の構成断面図。
【図２】従来の化粧材の構成断面図。
【発明を実施するための最良の形態】
【０００９】
以下、本発明について詳細に説明する。
本発明に関わる無機質系基材としてはセメント板、繊維強化セメント板、火山性ガラス質複層板、ケイ酸カルシウム板、ケイ酸マグネシウム板などがあげられ、これら基材は難燃性能が高く、表層に色、柄が豊富で仕上がった化粧材も見栄えがし、強度に優れる。
【００１０】
前記の中でも強度、耐衝撃性、寸法安定性に優れる繊維強化セメント板が好ましい。この繊維強化セメント板はセメントをマトリックスとし、補強繊維、シリカ粉末、顔料を配合し、水を加えて混錬した後、押出成形し、次いで、オートクレーブ養生することにより得ることができる。
【００１１】
セメントは、特に限定されるものではなく、例えば、普通ポルトランドセメント、高炉セメント、シリカセメント、フライアッシュセメント等の混合セメント、アルミナセメント等が挙げられる。
【００１２】
補強繊維としては、ガラス繊維、カーボン繊維、ワラストナイトなどの無機繊維、パルプ繊維の如き天然有機繊維、ポリエチレン繊維、ポリプロピレン繊維、ビニリデン繊維、アラミド繊維などの有機合成繊維が挙げられる。
【００１３】
シリカ微粉末のシリカ成分はオートクレーブ養生時にセメント中のカルシウム成分と水熱反応によりカルシウム・シリケート系の結晶質となり強度を向上させる。
【００１４】
押出成形は、例えばスクリュー式押出成形機を用いて行う。オートクレーブ養生条件は、１１０〜２００℃、保持時間１〜２４時間とすれば、軽量かつ高強度の繊維強化セメント板になる。
【００１５】
無機質系基材の厚みは強度、取扱易さから３ｍｍ〜１００ｍｍのものが好適である。密度は、０．５〜２．０ｇ／ｃｍ３が好ましい。密度が下限に満たないと下地層が吸い込まれやすく、上限を超えると重くなり取扱性に劣りやすくなる。
【００１６】
前記無機質系基材はサンドブラスト、ショットブラスト、ダイヤロール、サンドペーパーなどにより表面研削を行った後、基材表面の平滑性の向上や、アルカリ成分溶出の防止のためプライマー層を設ける。プライマー層には、ナイロン樹脂、アルキド樹脂、エポキシ樹脂、アクリル樹脂、アクリル変性シリコーン樹脂、塩化ゴム樹脂、ウレタン樹脂、フェノール樹脂、ポリエステル樹脂およびメラミン樹脂、アルキルシリケート又はその加水分解縮合物が採用でき、隠蔽性を向上させるため酸化チタンを配合しても良い。
【００１７】
プライマー塗料の塗布量は、固形分で１０〜１００ｇ／ｍ２程度であれば良く、公知のロールコーター、フローコーター、スプレー塗布などで行う。塗布量が下限に満たないと絵柄層との密着が劣りやすく、上限を超えると発泡しやすく仕上がった製品の外観が劣りやすくなる。
【００１８】
プライマー層の上には絵柄層が設けられる。絵柄層は、グラビア印刷、フレキソ印刷、スクリーン印刷、インクジェット印刷、加飾フィルムなどで所望の絵柄、色調を形成することができる。加飾フィルムを採用すると、絵柄層に高い耐候性を付与することができる。少量生産に好適なインクジェット印刷を採用するとインクの無駄が少なく経済的である。加飾フィルムは、プラスチックフィルムに印刷層、印刷層の表裏に粘接着剤層が設けられ、圧締することにより印刷層が転写される。粘接着剤層がない場合はプライマー層の上に粘接着剤を塗布する。なお、加飾フィルムは、粘接着剤層と印刷層とが一体に積層されたものに限定されず、例えば、プライマー層上に粘接着剤層、印刷層の順に積層されたものであっても構わない。
【００１９】
プラスチックフィルムの材質には、ポリエチレンテレフタレート（ＰＥＴ）、ポリ塩化ビニルフィルム、アクリル、ポリオレフィン、ポリエステル、ポリ塩化ビニリデン、ポリスチレン、ポリカーボネート、ポリビニルアルコール、ポリアミド等が挙げられる。
【００２０】
絵柄層の上には耐薬品性を向上させる目的で塗料によるトップコート層が形成される。塗料としては、オルガノポリシロキサン系樹脂塗料、フッ素樹脂塗料、２液硬化型アクリルウレタン樹脂塗料、アクリル樹脂塗料、エポキシ樹脂塗料、ポリウレタン樹脂塗料、塩化ビニル樹脂塗料、塩化ビニリデン樹脂塗料、アクリルシリコーン樹脂塗料などが挙げられ、塗膜乾燥性、塗膜表面硬度、塗膜の耐薬品性や耐汚染性を考慮して適宜選択する。塗料の塗布はロールコーター、フローコーター、スプレー塗布などで行う。
以下、実施例、比較例を挙げて詳細に説明する。
【実施例１】
【００２１】
繊維強化セメント板
押出成型セメント板としてメース（登録商標）ＭＨＮ−６０６０Ａ（アイカテック建材株式会社製、厚み６０ｍｍ）を用意した。
【００２２】
プライマー
主剤
＃１３０プライマーＩＩ（ＡＧＣコーテック株式会社、エポキシ樹脂系）
硬化剤
＃１３０プライマーＩＩ（ＡＧＣコーテック株式会社、アミン系）
主剤：硬化剤を４：１の割合で配合してエポキシ系プライマーを得た。
【００２３】
絵柄層
ＰＥＴ（ポリエチレンテレフタレート）を材質とするフィルムを基材とし、インクによる石目柄が印刷された絵柄層、絵柄層の表裏にアクリル樹脂系粘接着層が形成された柄加飾フィルム（大日本印刷株式会社製）を用意した。
【００２４】
トップコート（Ａ）
主剤：スーパー無機ガードＺ＃１００クリヤー艶消し（菊水化学工業株式会社製、成分：オルガノポリシロキサン変性）
硬化剤：スーパー無機ガードＺ＃１００クリヤー艶消し（菊水化学工業株式会社製、成分：エポキシ変性シラン化合物）
主剤：硬化剤３０：１割合で配合して、オルガノポリシロキサン変性塗料を得た。
【００２５】
化粧板の製造
繊維強化セメント板の表面をダイヤロール、サンドペーパーにより研削し、プライマーを塗布量が固形分で６０ｇ／ｍ２となるようにスプレーで塗布し、１００℃で１０分乾燥後、１５０℃で１０分乾燥した。
次いで、プライマー層の上に加飾フィルムを載置して圧締し、ＰＥＴフィルムを剥がして絵柄層を転写した。
次いで、絵柄層の上にトップコート（Ａ）を塗布量が固形分で３３ｇ／ｍ２となるようにスプレーで塗布し、１００℃で２０分乾燥して、化粧板を得た。
【実施例２】
【００２６】
トップコート（Ｂ）
ボンフロン水性ＳＲラストコートＩＩ（ＡＧＣコーテック株式会社社製、成分：フッ素系樹脂）フッ素樹脂系塗料を用意した。
【００２７】
化粧板の製造
実施例１において、トップコート（Ａ）の代わりにトップコート（Ｂ）を用いた以外は同様に実施した。
【００２８】
比較例１
実施例１において、プライマーを塗布しなかった以外は同様に実施した。
【００２９】
比較例２
実施例２において、プライマーを塗布しなかった以外は同様に実施した。
【００３０】
比較例３
実施例１において、絵柄印刷フィルムを用いなかった以外は同様に実施した。
【００３１】
比較例４
実施例２において、絵柄印刷フィルムを用いなかった以外は同様に実施した。
【００３２】
比較例５
実施例１において、トップコート（Ａ）を塗布しなかった以外は同様に実施した。
【００３３】
比較例６
実施例２において、トップコート（Ｂ）を塗布しなかった以外は同様に実施した。
【００３４】
評価結果を表１に示す。
【表１】
2018144359.tif 000003
【００３５】
試験方法、評価方法は以下の通りとした。
【００３６】
外観：目視にて確認。割れ、フクレなど、外観の異常なきを○、フクレ有りを×とした。
【００３７】
密着性：碁盤目テープ剥離（ＪＩＳ５４００  碁盤目試験準拠）で評価した。２５／２５を○、２４／２５以下を×とした。
【００３８】
耐酸性：５％塩酸水溶液を０．１ｍｌ滴下し、２４ｈ放置後、外観を確認し異常なきを○、浸食有りを×とした。
【００３９】
耐アルカリ性：飽和炭酸カルシウム水溶液を０．１ｍｌ滴下し、２４h放置後、外観を確認し異常なきを○、浸食有りを×とした。
【符号の説明】
【００４０】
１  トップコート層
２  絵柄層
３  プライマー層
７  無機質系基材
９  化粧板
２０  化粧材
【図１】
2018144359.tif 000004
【図２】
2018144359.tif 000005